FR 2698631 A1 19940603 FR 9214475 A 19921201 La présente invention concerne des copolymères et leur utilisation pour l'élaboration de matériaux à conduction mixte. On connaît les électrolytes polymères obtenus par dissolution d'un sel dans un polymère solvatant comportant des hétéroatomes. De tels électrolytes, qui présentent une conductivité ionique, et dont le solvant est un polyoxyde d'éthylène ou un copolymère d'oxyde d'éthylène, sont décrits par exemple dans EP 13199 (M. Armand, M. Duclot). Ces électrolytes polymères ont de nombreuses applications, en particulier dans le domaine des générateurs électrochimiques, des systèmes de modulation de la lumière (M. Armand et al, EP-87401555), des capteurs, par exemple pour des membranes sélectives ou de référence (A. Hammou et al, FR-86.09602). On connaît également des matériaux qui présentent une conduction mixte, c'est-à-dire dans lesquels il y a déplacement simultané d'ions et d'électrons. Ces matériaux peuvent être des matériaux dits d'insertion, parmi lesquels on peut citer les matériaux formés par dissolution de lithium dans un disulfure, par exemple le disulfure de titane, ou dans un oxyde, par exemple les oxydes de vanadium VOx (x > 2,1) et les oxydes de manganèse. De tels matériaux sont intéressants en tant que matériaux d'électrode. L'énergie qu'ils permettent de stocker par unité de masse est importante, mais leur cinétique et leur puissance peuvent être limitantes. En outre, ils peuvent être détruits par une surcharge ou une sur-décharge. Une conductivité mixte en phases hétérogènes est obtenue par dispersion de particules conductrices, telles que les noirs de carbone, dans des polymères, par exemple par dispersion de noir de carbone dans des polymères à conduction ionique. Ces mélanges sont utilisés en particulier dans les générateurs électrochimiques de manière à obtenir un bon échange d'ions et d'électrons avec les matériaux d'électrodes tels que les composés d'insertion. Il est néanmoins difficile dans ces mélanges d'assurer une percolation parfaite au niveau microscopique. En particulier, les noirs de carbone augmentent notablement la viscosité des composites, ce qui a pour conséquence un mauvais mouillage des grains de matériau d'électrode et l'existence d'une porosité résiduelle qui augmente la résistance apparente du milieu. On connaît également des polymères qui possèdent des liaisons X conjuguées et qui présentent essentiellement une conductivité électronique. Ils deviennent conducteurs après insertion d'espèces ioniques, anioniques ou cationiques qui compensent la perte ou le gain d'électrons du réseau d'orbitales x. Ces matériaux possèdent une conductivité de type métallique et ne constituent pas des solvants. La mobilité des espèces ioniques servant à la compensation des charges est très faible du fait de la rigidité du réseau polymère. En outre, la mise en forme de ces matériaux est difficile en raison de leur caractère infusible et généralement insoluble. Par Watanabe M., et al, Electrochimica Acta 37, n 9 1521 (1992), on connaît des matériaux à conduction mixte obtenus soit par dissolution de LiC104 et de LiTCNQ dans un poly(oxyde d'éthylène), soit par copolymérisation radicalaire de vinylferrocène et d'esters acryliques d'oligoéthylène glycol. Les copolymères statistiques obtenus ont un domaine de stabilité chimique et électrochimique réduit et les seules molécules rédox utilisables sont des molécules rédox actives en polymérisation radicalaire, ce qui limite considérablement le choix des matériaux. En outre, la structure du polymère de type peigne obtenue permet difficilement aux unités portant les fonctions rédox de former un empilement favorable aux échanges électroniques. La présente invention a pour but de fournir des matériaux macromoléculaires présentant à la fois de bonnes propriétés de conduction mixte et de bonnes propriétés mécaniques. A cet effet, la présente invention a pour objet famille d# copolymères. L'invention a également pour objet des matériaux à conduction mixte dont le solvant est constitué essentiellement par un copolymère précité. Enfin, l'invention a pour objet diverses applications desdits copolymères et desdits matériaux à conduction mixte. Un copolymère selon la présente invention est un copolymère segmenté constitué essentiellement par des segments organiques A identiques ou différents qui ont un nombre i d'extrémités réactives tel que 1 Le segment B est un segment dérivé d'une molécule aromatique qui peut former aisément un radical anion ou un radical cation stable par perte ou gain d'au moins un électron. Parmi les segments B particulièrement appropriés, on peut citer les groupes diimido aromatiques tétracarboxyliques, par exemple le groupe diimido pyromellitique, le groupe diimido benzophénone-tétracarboxylique, le groupe diimido 1,4,5,8-naphtalène tétracarboxylique et le groupe diimido 3,4,9,10-pérylène tétracarboxylique. On peut également citer les dications quaternaires aromatiques, par exemple le 4,4'-dipyridinium ou le trans 1,2 bis (pyridinium) éthylène. On peut aussi citer les groupes diamino aromatiques substitués, par exemple le groupe 1,4phénylène diamino ou le groupe 4,4'-stylbènediamino.On peut en outre citer les groupes alkyl diarylamino à noyaux condensés, par exemple le groupe 9,10-dicarbylphénazino ou le groupe N,N'-bis acridino. Enfin on peut citer les groupes dérivés d'hydrocarbures aromatiques, par exemple le 9,10-bis (méthylène) anthracène, et les métallocène- di-yle, par exemple le l,l'-ferrocène-di-yle. Il est entendu que les segments B utilisables ne sont pas limités aux exemples donnés ci-dessus, mais ils peuvent également être choisis parmi leurs homologues, obtenus par substituation d'atomes d'hydrogène par des groupes carbonés, ou par l'insertion entre les groupes rédox de groupes carbonés permettant de maintenir la conjugaison du système électronique, ou encore par remplacement de groupes hydrocarbonés par des hétéroatomes (par exemple le remplacement de HC=- par N-). Les formules des différents groupes B particuliers cités ci-dessus sont donnés ci-après diimido pyromellitique diimido benzophènone tétracarboxylique O O O O O O diimido 1,4,5,8 naphtalène diimido 3,4,9,10 perylène tétracarboxylique tétracarboxylique O O O O a0 0m0 O O O 4,4' dipyridiniun -(viologène) trans 1,2 bis éthylène(4-pyridinium) /f7\ LAr x. 1,4 phenylène-diamino stilbène 4,4'-diamino rr JsNLL# 9,10-di(N,N'-carbyl)-phénazino di(N,N'-carbyl)-bis-acridino À w Go 9,10 bis (methylène) anthracène 1,1' ferrocène-di-yl G wH2C t CHg G Parmi les segments appropriés pour A, on peut citer les segments solvatants. Les segments solvatants peuvent être choisis parmi les homopolymères d'oxyde d'éthylène ou d'oxyde de propylène. Ils peuvent également être choisis parmi les copolymères d'oxyde d'éthylène et d'oxyde de propylène, les copolymères d'oxyde d'éthylène ou d'oxyde de propylène avec un comonomère polymérisable par formation de liaisons éthers. Le comonomère peut être choisi parmi l'oxyméthylène, l'oxétane, le tétrahydrofurane, le méthylglycidyléther et le dioxolane. Parmi les copolymères, on préfère tout particulièrement ceux qui contiennent au moins 70% en moles d'unités dérivées d'oxyde d'éthylène ou d'oxyde de propylène. Les segments solvatants peuvent également être choisis parmi les polyimines. Parmi les segments appropriés pour A, on peut également citer les segments non solvatants. De tels segments non solvatants comprennent les radicaux alkylènes, par exemple ceux qui proviennent des a,o-alcanediols, les radicaux arylènes, par exemple ceux qui proviennent des bisphénols, les radicaux arylalkylènes, par exemple ceux qui proviennent des a,a'- xylène diols, les segments polysiloxanes. Les segments A peuvent également être les segments définis ci-dessus comportant en outre une fonction permettant la formation d'un réseau. A titre d'exemple de telle fonction, on peut citer les fonctions permettant une rêti- culation par voie radicalaire, une réticulation du type Diels Alder ou une polycondensation, par exemple par hydrolyse d'une fonction alcoxy silane. Ces segments A particuliers seront désignés ci-après par segments A'. Un avantage des copolymères de la présente invention est qu'ils peuvent être obtenus par des procédés de polycondensation fondés dur des réactions chimiques relativement faciles à mettre en oeuvre, qui dépendent de la nature du groupement Y servant de liaison entre un segment A et un segment B. De manière générale, un copolymère de la présente invention est obtenu en faisant réagir au moins un composé AZi avec au moins un composé BXJ, ou au moins un composé AXi avec au moins un composé BZj, A, i, B et j ayant les significations données ci-dessus, les groupes Z et X étant choisis suivant le groupement Y souhaité, les proportions relatives des différents AZi (ou AXj) étant telles que le rapport du nombre de radicaux Z (ou X) au nombre de segments A soit au moins égal à 2, les proportions relatives des différents BXj (ou BZj) étant telles que le rapport du nombre de radicaux X (ou Z) au nombre de segments B soit au moins égal à 2. Dans un mode de réalisation particulier, X est un groupe partant et Z est un groupe nucléophile. Le groupe partant X peut être un halogénure, plus particulièrement un chlorure, un bromure ou un iodure, ou bien un sulfate R'OSO3 ou un sulfonate R'SO3 dans lesquels R' représente un groupe organique ayant moins de 20 atomes de carbone. De préférence, R' représente un groupe alkyle, un groupe aryle, un groupe alkylaryle, ces groupes pouvant être éventuellement halogénés. Le groupe partant peut également être généré par un groupe anhydride, un groupe diacide ou un monoacide. Le groupe partant peut en outre être généré par un sel d'onium, par exemple par un sel de diphénylpyridinium. Un groupe de liaison Y du type éther ou thioéther peut être obtenu à partir d'un groupe Z nucléophile choisi respectivement parmi les groupements -OM ou -SM (M représentant un métal alcalin). Un groupe de liaison Y du type imide peut être obtenu par réaction d'un groupe partant X généré par un anhydride d'acide avec un groupe nucléophile Z qui est une amine, suivi d'une déshydratation. Il peut également être obtenu par un procédé de transimidification à partir d'une molécule aromatique comportant i groupes imide, par réaction avec un composé A(NH)i. En outre, un groupe de liaison diimide peut être obtenu par réaction d'une amine avec un diacide, ou par réaction d'un composé AXi sur un sel alcalin d'un composé BZj dans lequel Z représente une fonction imide. Un groupe de liaison du type amine secondaire peut être obtenu par réaction d'un groupe partant avec un groupe nucléophile amine primaire. Un groupe de liaison du type amine tertiaire peut être obtenu par réaction d'un groupe partant avec un groupe nucléophile amine secondaire. Un groupe de liaison du type amide secondaire peut être obtenu par réaction d'un groupe partant avec un groupe nucléophile amide primaire. Un groupe de liaison du type amide tertiaire peut être obtenu par réaction d'un groupe partant avec un groupe nucléophile amide secondaire. Un groupe de liaison du type ammonium quaternaire peut être obtenu par réaction d'un groupe partant avec un groupe nucléophile du type amine tertiaire. Lorsque le groupe Y est une liaison carbone-carbone, le copolymère peut être obtenu par réaction d'un composé organométallique précurseur du segment A avec un composé possédant un groupe partant précurseur du segment B ou réciproquement, la réaction étant catalysée par un complexe de coordination d'un métal de transition tel que le nickel ou le cobalt, la coordination étant assurée par une phosphine. Les propriétés d'un copolymère selon la présente invention peuvent être prédéterminées par le choix des segments A et/ou des segments B. Un copolymère selon la présente invention peut comporter des segments A tous identiques. Il peut également comporter des segments A différents. Le choix de segments A solvatants permet de diminuer, voire de supprimer la cristallinité du copolymère et donc d'améliorer sa conductivité ionique. Il peut améliorer également ses propriétés mécaniques. L'introduction de segments non solvatants permet d'adapter certaines propriétés du copolymère, par exemple ses propriétés mécaniques ou la conductivité du réseau ; elle permet également d'apporter des propriétés nouvelles propres aux segments non solvatants telles que l'adhésivité, ou d'introduire des fonctions chimiques. Lorsqu'en vue de l'utilisation prévue pour un copolymère de la présente invention, il est souhaitable que le copolymère puisse former un réseau, deux solutions sont possibles. On peut choisir pour au moins une partie des segments A, des segments A' comportant des groupements réticulables définis ci-dessus. On peut également remplacer une partie des segments B par des segments B' ne présentant pas de propriétés rédox, mais comportant des groupements qui permettent une réticulation. Dans les deux cas, il peut s'agir d'une réticulation radicalaire, d'une réticulation du type Diels Alder, d'une polycondensation, par exemple par hydrolyse d'une fonction alcoxy silane.Dans ce but, lors de la préparation du copolymère, une partie des molécules BXj est remplacée par des molécules B'Xj1 dans lesquelles B' est un radical qui a la valence j' et qui ne possède pas de fonction rédox mais qui possèdent des fonctions réticulables, ou bien au moins une partie des molécules AZi est remplacée par des molécules A'Zi qui portent une fonction réticulable. La stoechiométrie de la réaction doit alors prendre en compte la totalité des groupements X ou Y apportés par les co-réactants. Les copolymères obtenus dans ce cas particulier sont constitués par des segments organiques A identiques ou différents, ayant chacun une valence i telle que 1 Bj ou B'j, par une fonction Y, chaque segment Bj ou B'j, étant relié à au moins un segment A ou A' par une fonction Y, la fonction Y étant telle que définie précédemment; - la moyenne molaire pondérée des valences i et i' des segments A et A' et la moyenne molaire pondérée des valen ces j et j' de l'ensemble des radicaux Z et Z' étant chacune supérieure ou égale à environ 2. Les copolymères de la présente invention peuvent être utilisés tels quels ou sous forme réticulée, pour l'élaboration de matériaux à conduction mixte. Les matériaux à conduction mixte de la présente invention sont essentiellement constitués par un sel facilement dissociable et un copolymère selon la présente invention. Lorsque le degré de polycondensation du copolymère selon l'invention est suffisant, le copolymère peut être utilisé tel quel pour la préparation d'un matériau à conduction mixte. Toutefois sa mise en oeuvre n'est pas aisée. On préfère utiliser, pour l'élaboration de matériaux à conduction mixte, des copolymères ayant un degré de polycondensation relativement faible, tel que ceux obtenus à partir d'un ou plusieurs composés AZ1 et d'un ou plusieurs composés BXj (et éventuellement d'un ou plusieurs composés A'Zi ou B'Xj,), pour lesquels la moyenne molaire pondérée est pratiquement égale à 2 aussi bien pour i (ou i + i') que pour j (ou j + j'). De tels copolymères seront réticulés, après mise en forme, grâce aux fonctions réticulables présentes sur les segments. Les copolymères contenant des segments solvatants sont préférés pour ltélaboration de matériaux à conduction mixte. Les segments A solvatants constitués par des homopolymères d'oxyde d'éthylène ou d'oxyde de propylène ou un copolymère d'oxyde d'éthylène ou d'oxyde de propylène et d'un comonomère polymérisable par formation de liaisons éthers dans lesquels le comonomère représente au plus 30% en moles sont particulièrement préférés. Les copolymères d'oxyde d'éthylène et d'oxyde de propylène sont particulièrement intéressants. Le sel introduit dans le copolymère avant réticulation ou dans le polymère réticulé est choisi parmi les sels utilisés habituellement pour les matériaux solides à conduction ionique. A titre d'exemple on peut citer les sels (l/mM) +X3 , M représentant un ion d'un métal ayant la valence m, choisi parmi les métaux alcalins, les métaux alcalino-terreux, les métaux de transition et les terres rares, ou les ions ammonium, amidinium ou guanidinium ; X3 représentant un anion à charge électronique délocalisée, par exemple Br-, C104-, AsF6-, RFSQ#, , (RFSOZ)2N#, (RFSO2)3C#, RF représentant un groupement perfluoro alkyle ou perfluoroaryle, particulièrement un groupement perfluoroalkyle ou perfluoroaryle ayant au plus 8 atomes de carbone, plus particulièrement CF3- ou C2F5-. Le sel peut également être choisi parmi les sels répondant à la formule (I/nM)+ [ (RFS02) 2CY1 ] - dans laquelle yl représente un groupement attracteur d'électrons choisi parmi -C-N et les groupements R"Z1- dans lesquels Z1 représente un groupement carbonyle, un groupement sulfonyle ou un groupement phosphonyle et R" représente un groupement organique monovalent possédant éventuellement une fonction réticulable par voie radicalaire ou par une réaction de Diels Alder, M et RF ayant la signification donnée précédemment. De tels composés peuvent être préparés par réaction d'un composé (1/nM)+ [ (RFSO2)2CH# avec un composé ylXl en présence d'une base aprotique nucléophile Nu, X1 représentant un halogène ou un pseudo-halogène.Les sels de lithium sont particulièrement préférés, plus spécialement (CF3So2)2N-Li+ et (CF3So2)3C-Li+. Des mélanges de sels peuvent être utilisés. Ces sels et leur procédé de préparation sont décrits dans FR91.13789 déposé le 8.11.1991. Un matériau à conduction mixte de la présente invention, dans lequel le copolymère selon l'invention est réticulé, est obtenu en soumettant le copolymère à l'action de la chaleur ou d'un rayonnement énergétique tel qu'un rayonnement ultraviolet, des rayons y ou un faisceau d'électrons, éventuellement en présence d'un amorceur radicalaire. L'amorceur radicalaire peut être choisi par exemple parmi le peroxyde de benzoyle, l'azobisisobutyronitrile (AIBN), l'acide azobis cyanovalérique, le peroxyde de dicumyle (Dicup) ou les disulfures, par exemple l'acide 3,3'dithiodipropionique. Les sels (1/nM) + [ (RFSO2) 2CY1 ] - définis ci-dessus, dans lesquels yl contient une source de radicaux libres, peuvent être utilisés comme armorceurs radicalaires. L'amorceur radicalaire n'est pas nécessaire lorsque la réticulation se fait par une réaction de Diels Alder. Dans un premier mode de réalisation, un matériau à conduction mixte est obtenu par dissolution du copolymère, du sel, et éventuellement d'un amorceur radicalaire, dans un solvant commun. La quantité d'amorceur utilisée est avantageusement de 0,1 à 5% en poids par rapport au copolymère. Le solvant est choisi parmi les solvants volatils ; à titre d'exemple de tel solvant, on peut citer l'acétonitrile, le tétrahydrofurane et l'acétone. La solution visqueuse obtenue est dégazée, puis épandue sur un support approprié, par exemple une plaque de PTFE. Après évaporation du solvant, le film obtenu est porté à une température entre 70 C et 120 C selon l'amorceur utilisé, pendant 4 heures. Dans un autre mode de réticulation, on effectue d'abord la réticulation du copolymère, en l'absence de sel, et l'on élabore ensuite une membrane. Le sel est alors introduit dans la membrane de la manière suivante : on réalise une solution très concentrée du sel dans un solvant polaire volatil, on la fait absorber par la membrane, puis l'on évapore le solvant. La quantité de sel introduite est déterminée par différence entre le poids initial de la membrane et son poids final. Dans un troisième mode de réalisation, la réticulation d'un copolymère de la présente invention est effectuée à l'aide d'un amorceur radicalaire de polymérisation, en présence d'un monomère portant un groupement ionique et un groupement réticulable par voie radicalaire. Des exemples de tels monomères sont décrits dans FR92.02027 déposé le 21.02.1992. Bien entendu, les matériaux à conduction mixte de la présente invention peuvent contenir en outre des additifs utilisés habituellement dans les matériaux à conduction ionique tels que des plastifiants, des stabilisants, suivant les propriétés finales recherchées. Les matériaux à conduction mixte de la présente invention peuvent être préparés facilement et leur mise en oeuvre est aisée du fait de leur bonne solubilité avant réticulation lorsque les moyennes molaires pondérées respectives de i et de j ne sont pas supérieures à environ 2. Un matériau obtenu à partir d'un copolymère de la présente invention, en raison de l'activité rédox couplée avec une bonne conductivité ionique, peut être avantageusement utilisé comme composant actif d'une électrode, seul ou en mélange avec des composés d'insertion, pour les générateurs tout solide, pour les générateurs dont l'électrolyte est soit plastifié, soit sous forme d'un gel constitué par un polymère et un solvant liquide. Lorsqu'un tel matériau est utilisé en mélange avec un composé d'insertion, la cinétique rapide d'échange d'électrons lui permet de se substituer en totalité ou en partie à l'agent servant à assurer la conductivité électronique, en particulier au noir de carbone. En outre, il permet de disposer d'une réserve de capacité et surtout de puissance pour ce type de générateur.Cette possibilité est particulièrement avantageuse lorsque le matériau de l'invention est utilisé dans une électrode positive en choisissant un copolymère ayant un potentiel de couple rédox légèrement inférieur à celui du matériau d'insertion. Dans ces conditions, le copolymère rédox récupère sa capacité initiale après la fin de la demande de puissance. Les matériaux comportant les copolymères de la présente invention permettent en outre d'améliorer le fonction des générateurs électrochimiques et d'éviter leur dégradation prématurée. L'incorporation dans l'une au moins de leurs électrodes d'un copolymère rédox dont le potentiel est convenablement choisi permet d'indiquer par lecture de la f.e.m., la fin du processus de charge ou de décharge avant que ne se produise une dégradation du système. D'une manière similaire, l'utilisation d'un copolymère de la présente invention dans une électrode composite permet de moduler la fenêtre de potentiel dans laquelle les échanges électroniques peuvent se produire.Avantageusement, le matériau à conduction mixte contient un copolymère selon la présente invention choisi de manière à perdre sa conductivité électronique à la fin de la recharge du matériau d'insertion contenu dans l'électrode composite. Dans les matériaux de la présente invention, l'injection (réduction) ou l'extraction (oxydation) d'électrons s'accompagne d'un changement de couleur. Cette propriété permet leur utilisation pour l'électrode négative d'un dispositif de modulation de la lumière, en particulier pour les vitrages ou les revêtements électrochromes. Le caractère filmogène des copolymères de la présente invention est particulièrement avantageux pour leur mise en oeuvre pour cette application particulière. Les différents segments constituant le copolymère peuvent être choisis de telle manière que le copolymère puisse être réticulé ou polycondensé après mise en forme, et qu'il présente une bonne adhérence au support (généralement du verre ou une couche d'oxyde) par ensimage. Enfin, du fait de leur conductivité électronique, les matériaux à conduction mixte de la présente invention peuvent être avantageusement utilisés pour l'élimination des charges d'électricité statique. La présente invention est illustrée par les exemples suivants donnés à titre illustratif mais non limitatif. EXEMPLE 1 21,8 g d'anhydride pyromellitique et 63,5 g de O,O'-bis (2-aminopropyl) poly (oxyéthylène 500) (Jeffaminee ED600) commercialisé par la société Texaco sont dissous dans 200 ml d'un mélange équivolumique de pyridine et d'acétonitrile. Le mélange est agité à température ordinaire pendant 5 heures pendant lesquelles l'acide polyamique se forme par action des fonctions amine sur les fonctions anhydride cyclique. Au mélange sont alors ajoutés 50 ml d'anhydride acétique permettant la transformation des fonctions acide-amide en cycles imides. L'agitation est poursuivie pendant 2 heures.Le polymère résultant est précipité en versant le mélange réactionnel dans 800 ml de diéthyl éther maintenu à - 10 C. Le polymère est purifié par trois opérations de dissolution dans l'acétone et précipitation dans l'éther à -10 C. EXEMPLE 2 4,4 g de poly(oxyde d'éthylène) de masse moléculaire 9.105 sont dissous dans 80 ml de dichlorométhane anhydre, l'opération étant effectuée dans un boîte à gants sous atmosphère d'argon contenant EXEMPLE 3 3,92 g d'anhydride 3,4,9,10 pérylène tétracarboxylique et 6,35 g de O,O'-bis(2-aminopropyî)poîy(oxyéthylène 800) (Jeffamine# ED900) commercialisé par la société Texaco sont dissous dans 30 ml de diméthylacétamide. Dans un réacteur muni d'une agitation mécanique le mélange est porté à 1600C sous argon pendant 3 heures. Le polymère résultant de couleur rouge est précipité en versant le mélange réaction nel dans 200 ml d'un mélange diéthyl éther/ hexane. Il est ensuite purifié par ultrafiltration dans l'eau en utilisant une membrane dont la masse de coupure est de Mw = 5000. L'électroactivité de ce matériau est vérifiée par une technique de voltammétrie sur microélectrode. La chaîne électrochimique est la suivante Li (métal) P poly(éthylène oxyde) || poly (pérylène - II Pt(microelectrode) Li [ (CF3SO2)2N ] OE/Li = 18 Le caractère rapide et réversible de l'injection d'électrons à Eo = 2,6 et 2,4 V/Li:Li dans le matériau est mis en évidence. Ce polymère par ailleurs présente des propriétés électrochromes marquées, passant de la couleur rouge rubis à l'état neutre au violet foncé après réduction. EXEMPLE 4 Cet exemple illustre la possibilité de préparer le polymère par un procédé de trans-imidification : 27 g d'anhydride 1,4,5,8-naphtalène tétracarboxylique sont traités par 17 ml de propylamine dans 50 ml de pyridine. Après réaction de formation de l'acide-amide par ouverture des cycles anhydride, on ajoute 25 ml d'anhydride acétique. La N, N' bispropyl-naphtalène tétracarboximide est précipitée par l'eau et purifiée par recristallisation dans 1'éthanol. A 19,32 g d'imide sont ajoutés 42,5 g de O,O'-bis 2 (aminopropyl) poîy (oxyéthylène 800) (Jeffaminee ED900) et 2,2 g de dianhydride de l'acide bicyclo [ 2,2,2 ] oct-7-ène 2,3,5,6,tétracarboxylique (agent de réticulation) dans 150 ml de dimethylacétamide anhydre. Dans un réacteur muni d'une agitation mécanique le mélange est porté à 160 C en maintenant un flux d'argon pendant 3 heures. Le polymère résultant de couleur brune est précipité en versant le mélange réactionnel dans l'éther anhydre maintenu à -10 C. Le matériau est purifié par trois opérations successives de dissolution/précipitation dans les solvants dichlorométhane/éther. Ce polymère est réticulable par processus radicalaire agissant sur les groupes dimido bicy clo [ 2,2,2 ] oct-7-ène-2,3,5,6,tétracarboxylique. EXEMPLE 5 15,62 g de 4,4' dipyridyle, 26,2 g d'acide itaconique et 100 ml d'une solution aqueuse 2M d'acide trifluorométhane sulfonique sont chauffés au reflux pendant 4 heures. La solution est évaporée sous pression réduite et le solide résultant est purifié par recristallisation dans l'isopro- panol. Sa structure est représentée par 7,16 g du composé précédent, 5,71 g de O,O'-bis(2 aminopropyl)poly(oxyéthylène 500) (Jeffaminee ED600) et 0,207 g de bis-(aminopropyl)diméthoxysilane sont dissous dans 30 ml de diméthylformamide. On ajoute 10 ml de pyridine et 5 g de dicyclohexylcarbodiimide. Le mélange est agité sous argon pendant 30 heures à température ordinaire. Le polymère formé a pour structure majoritaire: EXEMPLE 6 On constitue un système électrochrome dont a structure est schématisée sur la Figure 1 : 0,5 g de polymère de l'exemple 6 sont dissous dans 3m1 de dimethylformamide avec 80 mg de trifluorométhanesulfonate de lithium. La solution est déposée en utilisant la méthode de la tournette ("spin coating") de manière à obtenir une couche de 1 m (3) sur un substrat de verre plat (1) recouvert au préalable par pulvérisation cathodique réactive d'une couche de 120 nm de d'oxyde de zinc dopé à l'aluminium (2). Le film (3) est réticulé par traitement à l'air à 60 C pendant deux heures. La contre-électrode (5) est constituée par un mélange équimoléculaire 50/50 d'oxyde de cérium et d'oxyde de titane déposé par procédé sol-gel pour former une couche de 200 nm d'épaisseur au dessus d'une couche (6) d'oxyde de zinc analogue à la couche (2) sur verre (7). L'oxyde mixte de cérium/titane est préalablement réduit par insertion électrochimique de 5.10-2 Coulombs de lithium. Les deux électrodes sont séparées par un électrolyte (4) obtenu par poly-condensation du poly(éthylène glycol) de masse 1500 avec le chlorométhyl-2-chloropropène-3 et dans lequel est dissous du bis(trifluorométhane sulfonimidure) de lithium à la concentration de 1 mole de sel pour 18 motifs oxyéthylène, Le système électrochrome fonctionne par application dtune tension de 1,5 Volts, le polymère rédox constituant l'électrode négative.Une coloration bleue apparaît en quelques secondes ; elle est- stable en circuit ouvert et disparaît par mise en court-circuit des électrodes. Un dispositif similaire est réalisable en remplaçant le substrat de verre par un film de polymère de type PET ou polysulfone. EXEMPLE 7 25 g de a, ,Q oc, Amberlyst@ A21 (Rohm & Haas). Le mélange réactionnel est filtré et le polymère est précipité dans l'éther refroidi à -10 C. La purification s'effectue de même par dissolution / précipitation dans le couple dichloromêthane-éther. Une étude de masse moléculaire par chromatographie d'exclusion stérique et la détermination de la teneur en halogène (AgNO3/AgBr) donnent une fonctionnalité de 2 et une masse moyenne Mw = 1035. 3,53 g de phénazine sont dissous dans 15 ml de THF anhydre et on ajoute, sous atmosphère d'argon, 0,5 g de lithium métallique.Le mélange est agité par l'in termédiaire d'un barreau magnétique recouvert de polyéthylène). Après réaction apparaît un précipité jaune du sel du dianion. L'excès de lithium métallique est séparé et sont ajoutés 14,49 g du a, préparé précédemment ; le mélange est agité à température ordinaire pendant 20 heures et le produit réactionnel est précipité dans l'éther. Le polymère obtenu est purifié dans l'eau à l'aide d'une membrane d'ultrafiltration de seuil de coupure à Mw = 5000. L'eau est évaporée et on obtient un polymère de couleur brun-vert. Le complexe formé par dissolution d'un sel alcalin tel que le trifluorométhanesulfonylimidure de lithium Li [ (CF3SO2) 2N ] présente une activité rédox réversible à + 3.5 V/Li:Li#. EXEMPLE 8 525 mg de a, bis(aminopropyl) poly(tétrahydrofurane) 750 sont dissous dans l'acétonitrile et on ajoute 640 mg de trifluorométhanesulfonate de triphénylpyrilium. La formation du trifluorométhanesulfonate azote bis(triphénylpyridiniumpropyl)-polytétrahydrofurane 750 est instantanée. Le polymère est précipité par l'eau puis séché sous vide à 40OC. 0,832 g de ce matériau sont dissous dans 5 ml de THF anhydre et ajoutés à 194 mg de dilithiophénazine telle que préparée à l'exemple 7. Le polymère résultant est précipité par l'eau et purifié par dissolution précipitation dans les couple de solvants THF/eau puis dichlorométhane/éther.On obtient après séchage un élastomère présentant comme celui de l'exemple 7 des propriétés rédox avec une oxydation apparaissant entre 3,2 et 3,6 V//Li:Li#. EXEMPLE 9 Un générateur électrochimique est constitué par une électrode négative de lithium métallique de 18 Am d'épaisseur laminé sur un collecteur de courant en polypropylène (8 Zm) métallisé par 150 nm de molybdène. L'électrolyte est constitué par un copolymère d'oxyde d'éthylène de d'allylglycidyl éther permettant un réticulation sous forme de film de 40 pm et chargé en bis(trifluorométhanesulfonylimidure de lithium pour un rapport 0/Li de 14.L'électrode positive contient 55% volume du polymère de l'exemple 3 après dissolution de bis(trifluorométhane sulfonimidure) de lithium à la concentration de 1 mole de sel pour 14 motifs oxyéthylène, 40% de manganite de lithium Lio,2Mn204 et 5% de noir de carbone de type Ketjenblacke (AKZO Chemicals). Le matériau composite est dispersé et broyé dans l'acétonitrile et épandu sur un collecteur de courant identique à celui de l'électrode négative, de manière à former un film de 95 m d'épaisseur. Le système électrochimique est assemblé par laminage. L'utilisation d'un polymère à conduction mixte à l'électrode positive permet d'obtenir des puissances électriques élevées sur plusieurs dizaines de secondes (J = 2 mAcm#2 pour V = 2,5 V à 60 C), la cinétique de formation des radicaux anions à l'intérieur du polymère étant plus rapide que celle correspondant à la diffusion des ions lithium dans le matériau d'insertion. La conductivité électronique permet de surcroît de diminuer la proportion de carbone dans la composite, le gain étant en terme de poids et d'absence de porosité du film. EXEMPLE 10 7 g de poly(oxyéthylène) glycol de masse 1000 sont déshydratés par action de 1 ml de 2,2 diméthoxypropane et évaporation de l'excès de réactif et des produits de réaction sous vide. Le polymère est dissous dans 40 ml de THF anhydre et on y ajoute 350 mg d'hydrure de sodium. Après la fin de la réaction, observable par la cessation du dégagement d'hydrogène, on ajoute 2,75 g de bis(9,10 dichlorométhyl) anthracène. Un précipité de chlorure de sodium est immédiatement observé. Après achèvement de la réaction en quelques heures, la suspension est centrifugée et le surnageant est précipité dans l'éther froid. Le polymère est purifié par ultrafiltration dans l'eau en utilisant une membrane dont le seuil de coupure est de 5000.Après évaporation du solvant, on obtient une matériau souple présentant une activité rédox à + 1,4 V V//Li:Li avec la forma tion d'un radical anion polymère anth ~ et à + 3,4 V V//Li:Li avec la formation d'un radical cation polymère aneth'+. EXEMPLE 11 Le sel de lithium du l,1'bismercapto-ferrocène est préparé selon la procédure de F. Brandt & T. Rauchfuss [J. Am. Chem. Soc 114, 1926 (1992)]; 12 millimoles de ce sel dans le THF anhydre sont traités par 13,2 g du a, dibromooligooxyéthylène préparé à partir de polyéthylène glycol de masse 1000 selon l'exemple 7. Le mélange est agité à 60 C pendant 3 heures. Le polymère obtenu est élué sur une colonne contenant un mélange de résines échangeuses d'ions (cationiques et anioniques) macroporeuses de manière à éliminer le bromure de lithium formé. Le polymère est précipité par l'éther et purifié par dissolution précipitation (dichlorométhane/éther). Le matériau présente une activité rédox à + 3,5 V/Li:Li#. EXEMPLE 12 2 g de JeffamineX ED2000 et 0,55 g de footballène (buckminsterfullerène) C60 commercialisé par Aldrich, sont mélangés à partir de leurs solutions dans le toluène. La solution est coulée dans un anneau de verre (~ 40 mm) déposé sur une plaque de PTFE poli. Après quelques heures, la solution se gélifie. Par évaporation du solvant, on obtient un solide élastique de couleur jaune foncé présentant une activité rédox à + 2,4 V//Li:Li#. EXEMPLE 13 Un générateur électrochimique est constitué selon l'exemple 9. La composition de l'électrode positive est modifiée pour contenir 55% en volume du polymère de l'exemple 7 après dissolution de bis(trifluorométhane sulfonimidure) de lithium à la concentration de 1 mole de sel pour 18 motifs oxyéthylène, et 45% de cobaltite de lithium Li0,3CoO2. La courbe de décharge de ce générateur montre que la cinétique de décharge en dessous du potentiel de Elimite = 3,4 V est très lente du fait de la disparition de la conductivité électronique du polymère rédox. La cinétique est maximale dans la zone de potentiel 3,5-3,7 Volts. EXEMPLE 14 Un générateur électrochimique comporte un électrolyte polymère selon l'exemple 9. Les deux électrodes sont symétriques et constituées par un film du polymère de l'exemple 8 de 10 Fm d'épaisseur, chargé de trifluorométhanesulfonate de potassium déposé sur des collecteurs de courant de poly propylène (8 #m) métallisé par 20 nm de nickel. Le générateur est assemblé par laminage. Il présente une capacité de 0,05 Coulombs par cm2 pour une tension de 2 V, avec une cinétique très rapide. Ce type de générateur est utilisable comme "supercapacité" pour fournir ou emmagasiner des puissance électriques instantanées élevées. REVENDICATIONS 1. Copolymère segmenté constitué essentiellement par des segments organiques A identiques ou différents qui ont un nombre i d'extrémités réactives tel que la i S 6, et par des segments B identiques ou différents qui ont un nombre j d'extrémités réactives tel que 1 S j B par un groupe Y et chaque segment B est relié à au moins un segment A par un groupe Y, le groupe Y étant choisi parmi les groupes éther, les groupes thioéther, les groupes amine secondaire, les groupes amine tertiaire, les groupes amide secondaire, les groupes amide tertiaire, les groupes imides, les groupes ammonium quaternaire, et les groupes comportant une liaison carbone-carbone, et en ce que la moyenne molaire pondérée de i et la moyenne molaire pondérée de j étant chacune supérieure ou égale à 2. 2. Copolymère selon la revendication 1, caractérisé en ce que le segment B est choisi parmi les segments dérivés de molécules aromatiques qui peuvent former aisément un radical anion ou un radical cation stable par perte ou gain d'au moins un électron. 3. Copolymère selon la revendication 2, caractérisé en ce que le segment B est choisi parmi les groupes diimido aromatiques tétracarboxyliques. 4. Copolymère selon la revendication 3, caractérisé en ce que le segment B est choisi parmi le groupe diimido pyromellitique, le groupe diimido benzophénone-tétracarboxylique, le groupe diimido 1,4,5,8-naphtalène tétracarboxylique et le groupe diimido 3,4,9,10-pérylène tétracarboxylique. 5. Copolymère selon la revendication 2, caractérisé en ce que le segment B est choisi parmi les dications quaternaires aromatiques. 6. Copolymère selon la revendication 5, caractérisé en ce que le segment B est choisi parmi le 4,4'-dipyridinium ou le trans 1,2-bis(pyridinium)éthylène. 7. Copolymère selon la revendication 2, caractérisé en ce que le segment B est choisi parmi les groupes diamino aromatiques substitués. 8. Copolymère selon la revendication 7, caractérisé en ce que le segment B est choisi parmi le groupe 1,4phénylène diamino ou le groupe 4,4'-stylbènediamino. 9. Copolymère selon la revendication 2, caractérisé en ce que le segment B est choisi parmi les groupes alkyl diarylamino à noyaux condensés. 10. Copolymère selon la revendication 9, caractérisé en ce que le segment B est choisi parmi les groupes 9,10dicarbylphénazino ou N,N'-bis acridino. 11. Copolymère selon la revendication 2, caractérisé en ce que le segment B est choisi parmi les groupes dérivés d'hydrocarbures aromatiques et les métallocène-di-yle. 12. Copolymère selon la revendication 11, caractérisé en ce que le segment B est choisi parmi le 9,10 bis (méthylène) anthracène et le l,l'-ferrocène-di-yle. 13. Copolymère selon la revendication 1, caractérisé en ce au moins une partie des segments A sont des segments solvatants, 14. Copolymère selon la revendication 13, caractérisé en ce que les segments solvatants sont choisis parmi les homopolymères d'oxyde d'éthylène ou d'oxyde de propylène, les copolymères d'oxyde d'éthylène et d'oxyde de propylène, les copolymères d'oxyde d'éthylène ou d'oxyde de propylène avec un comonomère polymérisable par formation de liaisons éthers. 15. Copolymère selon la revendication 14, caractérisé en ce le comonomère polymérisable par formation de liaisons éthers est choisi parmi l'oxyméthylène, l'oxétane, le tétrahydro furane, le méthylglycidyléther et le dioxolane. 16. Copolymère selon la revendication 1, caractérisé en ce qu'au moins une partie des segments A sont des segments non solvatants. 17. Copolymère selon la revendication 16, caractérisé en ce les segments non solvatants sont choisis parmi les radicaux alkylènes, les radicaux arylenes, les radicaux arylaîkylènes, les segments polysiloxanes. 18. Copolymère selon la revendication 1, caractérisé en ce qu'au moins une partie des segments A peuvent contenir un groupement permettant la formation d'un réseau. 19. Copolymère selon la revendication 1, caractérisé en ce qu'une partie des segments B peuvent être remplacés par des segments B' ne comportant pas de fonction rédox, mais comportant un groupement permettant la formation d'un réseau. 20. Matériau à conduction mixte, contenant un sel et un solvant solide polymère, caractérisé en ce que le solvant polymère est constitué essentiellement par au moins un copolymère selon la revendication 1. 21. Matériau selon la revendication 20, caractérisé en ce que le copolymère est réticulé. 22. Matériau selon la revendication 20, caractérisé en ce qu'au moins une partie des segments A du copolymère sont des segments solvatants. 23. Matériau selon la revendication 20, caractérisé en ce que le sel est choisi parmi les sels (l/mM) +X3 , M représentant un ion d'un métal ayant la valence m, choisi parmi les métaux alcalins, les métaux alcalino-terreux, les métaux de transition et les terres rares, ou les ions ammonium, amidinium ou guanidinium ; X3 représentant un anion à charge électronique délocalisée, par exemple Br#, , C104-, As6 , RFSQ#, , (RFSO2) 2N , (RFSO2) 3C , ou (RFSO2)2CY1#, RF représentant un groupement perfluoroalkyle ou perfluoroaryle et y1 représentant un groupe attracteur d'électrons. 24. Générateur électrochimique comportant un électrolyte solide polymère ou un électrolyte plastifié, ou un électroyte sous forme d'un gel constitué par un polymère et un solvant liquide, caractérisé en ce qu'au moins l'une de ses électrodes contient un copolymère selon la revendication 1. 25. Dispositif de modulation de la lumière, caractérisé en ce qu'il est comporte une électrode négative consti tuée essentiellement par un copolymère selon la revendication 1.